(57)【特許請求の範囲】
【請求項１】
質量％で、
C ：0.05％以上0.09％以下、       Si：0.3％以下、
Mn：1.00％以下、                 P ：0.03％以下、
S ：0.007％以下、                Al：0.1％以下、
N ：0.01％以下、                 Ti：0.18％以上0.25％以下
を、C、NおよびTiが下記(1)を満足するように含有し、さらに、質量％でB ：0.003％以下を、下記(2)式を満足するように含有し、残部がFeおよび不可避的不純物からなる組成と、フェライト相の面積率が95％以上、該フェライト相の平均結晶粒径が10μm以下であり、前記フェライト相の結晶粒内の炭化物平均粒子径が10nm未満である組織を有し、引張強さが850MPa以上1150MPa以下であることを特徴とする、伸びフランジ性に優れた高強度熱延鋼板。
記
1.0 ≦ ([C]/12)/([Ti*]/48) ≦ 1.5 ・・・ (1)
但し、[Ti*]＝[Ti]−3.4×[N]
（[C]、[N]、[Ti]：各元素の含有量（質量％））
2.21×[Mn]＋1.05×log(104×([B]＋0.0001))≧1.44 ・・・ (2)
（[Mn]、[B]：各元素の含有量（質量％））
【請求項２】
前記組成に加えてさらに、質量％でV：0.005％以上0.3％以下を含有することを特徴とする、請求項１に記載の伸びフランジ性に優れた高強度熱延鋼板。
【請求項３】
前記組成に加えてさらに、質量％でW ：0.01％以上1.0％以下、Mo：0.01％以上0.5％以下のいずれか１種以上を含有することを特徴とする、請求項１または２に記載の伸びフランジ性に優れた高強度熱延鋼板。
【請求項４】
前記組成に加えてさらに、質量％で、Se、Te、Po、As、Bi、Ge、Pb、Ga、In、Tl、Zn、Cd、Hg、Ag、Au、Pd、Pt、Co、Rh、Ir、Ru、Os、Tc、Re、Ta、Be、Sr、REM、Ni、Cr、Sb、Cu、Sn、Mg、Caのうちの１種以上を合計で1.0％以下含有することを特徴とする、請求項１ないし３のいずれかに記載の伸びフランジ性に優れた高強度熱延鋼板。
【請求項５】
鋼板表面にめっき層を有することを特徴とする、請求項１ないし４のいずれかに記載の伸びフランジ性に優れた高強度熱延鋼板。
【請求項６】
前記めっき層が亜鉛めっき層であることを特徴とする、請求項５に記載の伸びフランジ性に優れた高強度熱延鋼板。
【請求項７】
前記めっき層が合金化亜鉛めっき層であることを特徴とする、請求項５に記載の伸びフランジ性に優れた高強度熱延鋼板。
【請求項８】
鋼素材を加熱し、粗圧延と仕上げ圧延からなる熱間圧延を施し、仕上げ圧延終了後、冷却し、巻き取り、熱延鋼板とするにあたり、
前記鋼素材を、質量％で、
C ：0.05％以上0.09％以下、       Si：0.3％以下、
Mn：1.00％以下、                 P ：0.03％以下、
S ：0.007％以下、                Al：0.1％以下、
N ：0.01％以下、                 Ti：0.18％以上0.25％以下
を、C、NおよびTiが下記(1)を満足するように含有し、さらに、質量％でB ：0.003％以下を、下記(2)式を満足するように含有し、残部がFeおよび不可避的不純物からなる組成とし、
前記加熱の加熱温度を1150℃以上1350℃以下とし、前記仕上げ圧延の仕上げ圧延温度を850℃以上とし、前記冷却を仕上げ圧延終了後3秒以内に開始し、前記冷却の平均冷却速度を30℃/s以上とし、前記巻き取りの巻取り温度を500℃以上700℃以下として、フェライト相の面積率が95％以上、該フェライト相の平均結晶粒径が10μm以下であり、前記フェライト相の結晶粒内の炭化物平均粒子径が10nm未満である組織、および850MPa以上1150MPa以下の引張強さとすることを特徴とする、伸びフランジ性に優れた高強度熱延鋼板の製造方法。
記
1.0 ≦ ([C]/12)/([Ti*]/48) ≦ 1.5 ・・・ (1)
但し、[Ti*]＝[Ti]−3.4×[N]
（[C]、[N]、[Ti]：各元素の含有量（質量％））
2.21×[Mn]＋1.05×log(104×([B]＋0.0001))≧1.44 ・・・ (2)
（[Mn]、[B]：各元素の含有量（質量％））
【請求項９】
前記組成に加えてさらに、質量％でV：0.005％以上0.3％以下を含有することを特徴とする、請求項８に記載の伸びフランジ性に優れた高強度熱延鋼板の製造方法。
【請求項１０】
前記組成に加えてさらに、質量％でW ：0.01％以上1.0％以下、Mo：0.01％以上0.5％以下のいずれか１種以上を含有することを特徴とする、請求項８または９に記載の伸びフランジ性に優れた高強度熱延鋼板の製造方法。
【請求項１１】
前記組成に加えてさらに、質量％で、Se、Te、Po、As、Bi、Ge、Pb、Ga、In、Tl、Zn、Cd、Hg、Ag、Au、Pd、Pt、Co、Rh、Ir、Ru、Os、Tc、Re、Ta、Be、Sr、REM、Ni、Cr、Sb、Cu、Sn、Mg、Caのうちの１種以上を合計で1.0％以下含有することを特徴とする、請求項８ないし１０のいずれかに記載の伸びフランジ性に優れた高強度熱延鋼板の製造方法。
【発明の詳細な説明】
【技術分野】
【０００１】
本発明は、自動車用部材の使途に有用な、引張強さ(TS)：850MPa以上1150MPa以下の高強度と優れた加工性（特に伸びフランジ性）を兼ね備えた高強度熱延鋼板およびその製造方法に関する。
【背景技術】
【０００２】
近年地球環境保全の観点から、CO2排出量の規制を目的として自動車業界全体で自動車の燃費改善が指向されている。自動車の燃費改善には、使用部材の薄肉化による自動車の軽量化が最も有効であるため、自動車部材用素材としての高強度熱延鋼板の使用量が増加しつつある。一方、鋼板を素材とする自動車部材の多くは、プレス加工やバーリング加工等によって成形されるため、自動車部材用鋼板には高強度に加えて優れた伸びフランジ性等の加工性を有することも要求される。
【０００３】
しかしながら、一般的に鉄鋼材料は高強度化に伴い延性が低下して加工性が劣化し、引張強さを850MPa以上にまで高強度化した鋼板の加工性は通常の軟鋼板よりもはるかに劣っている。そのため、高強度熱延鋼板を自動車部材等に適用するうえでは、伸びフランジ性などの加工性を兼ね備えた高強度熱延鋼板の開発が必須となり、現在までに様々な技術が提案されている。
【０００４】
例えば、特許文献１では、鋼板組成を質量％で、C：0.02〜0.08％、Si：0.01〜1.50％、Mn：0.1〜1.5％、Ti：0.03〜0.06％を含有し、P：0.1％以下、S：0.005％以下、Al：0.5％以下、N：0.009％以下に制限し、更に、Nb、Mo、Vの含有量の合計を0.01％以下に制限し、残部がFeおよび不可避的不純物からなり、C量に対するTi量の比がTi/C：0.375〜1.6である組成とし、結晶粒内のTiC析出物の平均直径を0.8〜3nm、平均個数密度を1×1017[個/cm3]以上とする技術が提案されている。そして、特許文献１で提案された技術によると、炭化物形成能が最も高いTiを効率的に析出強化に利用することで、合金元素の添加に起因する加工性低下が抑制された引張強度：540〜650MPaの省合金型高強度熱延鋼板が得られるとされている。
【０００５】
また、特許文献２では、鋼板組成を質量％で、C：0.015〜0.06％、Si：0.5％未満、Mn：0.1〜2.5％、P≦0.10％、S≦0.01％、Al：0.005〜0.3％、N≦0.01％、Ti：0.01〜0.30％、B：2〜50ppmを含有し、残部Fe及び不可避的不純物からなる組成とし、更に炭化物生成元素とCとの原子比を特定するとともに、鋼のγ／α変態温度を制御する元素であるSi、Mn、B、Moの含有量が所定の関係を満足するように規定し、フェライトとベイニティックフェライトの一方又は双方の面積率の合計が90％以上でありセメンタイトの面積率が5％以下である鋼板組織とする技術が提案されている。そして、特許文献２で提案された技術によると、炭化物析出により低下した粒界強度をB添加により向上することで打ち抜き端面の欠陥を抑え、伸びフランジ性に優れるとともに耐打ち抜き割れ性及び表面状態が良好であり、引張強度が690MPa以上という高強度の熱延鋼板を安価に、安定して製造することができるとされている。
【０００６】
また、特許文献３では、鋼板の本質的成分をmass％で、C：0.01〜0.10％、Si：1.0％以下、Mn：2.5％以下、P：0.08％以下、S：0.005％以下、Al：0.015〜0.050％、Ti：0.10％〜0.30％および残部Feである成分とし、鋼板組織をフェライト主体とし、隣接する粒との方位差がすべて15°以上で囲まれた粒を単位粒とし、その平均粒径をｄμm としたとき、ｄが5μm 以下である組織とする技術が提案されている。そして、特許文献３で提案された技術によると、フェライト粒径とその形態をコントロールすることで、伸びフランジ性に優れた高強度熱延鋼板が得られるとされている。
【先行技術文献】
【特許文献】
【０００７】
【特許文献１】特開２０１１−０２６６９０号公報
【特許文献２】特開２００７−３０２９９２号公報
【特許文献３】特開２００２−１０５５９５号公報
【発明の概要】
【発明が解決しようとする課題】
【０００８】
しかしながら、特許文献１で提案された技術では、炭化物（TiC）による析出強化に利用するTiの含有量が0.03〜0.06％と少ないため、炭化物（TiC）を大量に析出させることができず、引張強さが650MPa程度の鋼板しか得られない。また、炭化物（TiC）析出量の増加を図るためにはTi含有量を多くすることが必要となる一方、Ti含有量が増加するにつれてTiCは粗大化する傾向にある。このような問題に対し、特許文献１で提案された技術では、炭化物（TiC）の粗大化を抑制する手段が十分に検討されていない。すなわち、特許文献１で提案された技術では、Ti含有量が0.06％を超えると炭化物（TiC）が粗大化し易くなるため、鋼板の引張強さを850MPa以上にすることは極めて困難である。
【０００９】
また、特許文献２で提案された技術では、Ti含有量が比較的少ない、或いはC、Ti含有量のバランスに問題があるため、引張強さ850MPa以上の鋼板を得ることはできていない。更に、特許文献２で提案された技術では、鋼板にBを含有させるとともに、固溶強化元素であり且つ析出強化に寄与する炭化物の析出を制御する元素でもあるMnを含有させることで、鋼板強度の向上を図っている。しかしながら、この技術では、その実施例が示すように、Mn含有量を1.0％としても引張強さが850MPa未満の鋼板しか得られていない。そして、鋼板強度の更なる向上を図る目的でMn含有量を1.0％よりも多くすると、鋼板にMnの中心偏析が生じ易くなる結果、鋼板の伸びフランジ性が低下してしまう。なお、特許文献２には、Mn含有量を0.5％とした鋼板の実施例も開示されているが、この鋼板の引張強さは750MPa未満と低く、しかも析出強化元素としてTiのほかに高価なNbも利用しているため、Tiを最大限活用することはできず、製品コストの高騰は避けられない。
【００１０】
また、特許文献３で提案された技術では、固溶強化元素であり且つ変態を促進するとともに粒界形状に影響を及ぼすMnを含有させることで、鋼板強度の向上を図っている。しかしながら、特許文献３で提案された技術においても、その実施例が示すように、Mn含有量を1.5％としても引張強さが850MPa未満の鋼板しか得られず、しかもMnを1.0％を超えて多量に含有することから伸びフランジ性の低下も問題となる。なお、特許文献３には、Mn含有量を0.3％とした鋼板の実施例も開示されているが、この鋼板の引張強さは730MPaと低く、しかも析出強化元素としてTiのほかに高価なNbも利用しているため、特許文献２で提案された技術と同様、製品コストの高騰を招く。
【００１１】
以上のように、従来技術ではいずれも、引張強さ850MPa以上の鋼板強度を確保しようとする場合、固溶強化元素であるMnを多量に含有させることが必要となるため、Mnの中心偏析に起因する伸びフランジ性の低下を回避することができない。すなわち、従来技術では、引張強さが850MPa以上であり且つ伸びフランジ性にも優れた高強度熱延鋼板を得ることは極めて困難である。
本発明はかかる事情に鑑みてなされたものであって、850MPa以上の引張強さを有し、加工性、特に伸びフランジ性にも優れた高強度熱延鋼板を提供することを目的とする。
【課題を解決するための手段】
【００１２】
上記課題を解決すべく、本発明者らは、加工性が良好なフェライト単相組織である熱延鋼板に着目し、該熱延鋼板の高強度化と加工性、特に伸びフランジ性に及ぼす各種要因について鋭意検討した。その結果、従来、固溶強化元素として鋼板の高強度化に極めて有効であるとされ、高強度熱延鋼板に積極的に含有させていたMnが、鋼板の加工性、特に伸びフランジ性に悪影響を及ぼすことを知見した。また、鋼板に含まれるMnの中心偏析が伸びフランジ性の劣化の要因となっていること、更にこれらの偏析を抑制するうえではMn含有量を低減する必要があることを知見した。
【００１３】
一方、固溶強化元素であるMn含有量の抑制に伴う鋼板強度の低下は避けられない。そこで、本発明者らは、Mnによる固溶強化に代わる強化機構として、炭化物による析出強化を採用し、該炭化物を鋼板のマトリックス（主相）であるフェライト相に微細析出させることで、所望の鋼板強度（引張強さ：850MPa以上）とすることを試みた。また、フェライト相に析出させる炭化物が微細かつ析出量が多いほど鋼板強度の大幅な向上効果が期待できることから、炭化物の析出量を十分に確保する手段、および該炭化物の微細化を図る手段について模索した。
【００１４】
その結果、炭化物形成能の高いTiを活用すること、すなわち鋼板のマトリックスであるフェライト相に析出させる炭化物としてTi炭化物を用いることが、炭化物析出量を確保する有効な手段であることに想到した。
また、Ti炭化物は、鋼板製造時、熱間圧延終了後の冷却過程で析出するが、高温域で析出する炭化物は粗大化し易い一方、炭化物を鋼板巻取り温度域で析出させると微細な炭化物が得られることが明らかになった。そして、Ti炭化物は、熱間圧延終了後の冷却過程において鋼のオーステナイト→フェライト変態とほぼ同時に析出することから、鋼のオーステナイト→フェライト変態点を低温化し、該変態点を鋼板巻取り温度域に調整することで、微細な炭化物が得られることを知見した。
【００１５】
ここで、Mnは、鋼のオーステナイト→フェライト変態点を低下させる効果を有する元素であるが、先述のとおり鋼板に多量のMnを含有させると伸びフランジ性が低下してしまう。そこで、本発明者らは、熱延鋼板の伸びフランジ性と高強度の両立を図る手段について更に検討を進めた結果、鋼板のMn含有量を1.00％以下に低減するとともに、C、Ti含有量を調整することで、伸びフランジ性の低下を抑制しつつTi炭化物を微細且つ大量に析出させることが可能となり、Tiの炭化物による析出強化を最大限活用できることを知見した。
【００１６】
また、本発明者らは、熱延鋼板に所定量のBを含有させ、更に熱延鋼板の製造条件を規定することで、熱延鋼板の諸特性を阻害することなく鋼のオーステナイト→フェライト変態点の低温化が可能であることを突き止めた。そして、鋼板に所定量のBを含有させることで、Mn含有量を更に低減した場合であってもTi炭化物の微細化が可能となり、BとMnの含有量を所定の関係を満足するように規定すると一層優れた伸びフランジ性を示す高強度熱延鋼板が得られることを知見した。更に、上記に加えてフェライト相の平均結晶粒径を10μm以下にすると、強度と伸びフランジ性がより一層向上することを知見した。
【００１７】
本発明は上記の知見に基づき完成されたものであり、その要旨は次のとおりである。
［１］  質量％で、
C ：0.05％以上0.09％以下、       Si：0.3％以下、
Mn：1.00％以下、                 P ：0.03％以下、
S ：0.007％以下、                Al：0.1％以下、
N ：0.01％以下、                 Ti：0.18％以上0.25％以下
を、C、NおよびTiが下記(1)を満足するように含有し、残部がFeおよび不可避的不純物からなる組成と、フェライト相の面積率が95％以上、該フェライト相の平均結晶粒径が10μm以下であり、前記フェライト相の結晶粒内の炭化物平均粒子径が10nm未満である組織を有し、引張強さが850MPa以上1150MPa以下であることを特徴とする、伸びフランジ性に優れた高強度熱延鋼板。
記
1.0 ≦ ([C]/12)/([Ti*]/48) ≦ 1.5 ・・・ (1)
但し、[Ti*]＝[Ti]−3.4×[N]
（[C]、[N]、[Ti]：各元素の含有量（質量％））
【００１８】
［２］  前記［１］において、前記組成に加えてさらに、質量％でB ：0.003％以下を、下記(2)式を満足するように含有することを特徴とする、伸びフランジ性に優れた高強度熱延鋼板。
記
2.21×[Mn]＋1.05×log(104×([B]＋0.0001))≧1.44 ・・・ (2)
（[Mn]、[B]：各元素の含有量（質量％））
【００１９】
［３］  前記［１］または［２］において、前記組成に加えてさらに、質量％でV：0.005％以上0.3％以下を含有することを特徴とする、伸びフランジ性に優れた高強度熱延鋼板。
【００２０】
［４］  前記［１］ないし［３］のいずれかにおいて、前記組成に加えてさらに、質量％でW ：0.01％以上1.0％以下、Mo：0.01％以上0.5％以下のいずれか１種以上を含有することを特徴とする、伸びフランジ性に優れた高強度熱延鋼板。
【００２１】
［５］  前記［１］ないし［４］のいずれかにおいて、前記組成に加えてさらに、質量％で、Se、Te、Po、As、Bi、Ge、Pb、Ga、In、Tl、Zn、Cd、Hg、Ag、Au、Pd、Pt、Co、Rh、Ir、Ru、Os、Tc、Re、Ta、Be、Sr、REM、Ni、Cr、Sb、Cu、Sn、Mg、Caのうちの１種以上を合計で1.0％以下含有することを特徴とする、伸びフランジ性に優れた高強度熱延鋼板。
【００２２】
［６］  前記［１］ないし［５］のいずれかにおいて、鋼板表面にめっき層を有することを特徴とする、伸びフランジ性に優れた高強度熱延鋼板。
【００２３】
［７］  前記［６］において、前記めっき層が亜鉛めっき層であることを特徴とする、伸びフランジ性に優れた高強度熱延鋼板。
【００２４】
［８］  前記［６］において、前記めっき層が合金化亜鉛めっき層であることを特徴とする、伸びフランジ性に優れた高強度熱延鋼板。
【００２５】
［９］  鋼素材を加熱し、粗圧延と仕上げ圧延からなる熱間圧延を施し、仕上げ圧延終了後、冷却し、巻き取り、熱延鋼板とするにあたり、
前記鋼素材を、質量％で、
C ：0.05％以上0.09％以下、       Si：0.3％以下、
Mn：1.00％以下、                 P ：0.03％以下、
S ：0.007％以下、                Al：0.1％以下、
N ：0.01％以下、                 Ti：0.18％以上0.25％以下
を、C、NおよびTiが下記(1)を満足するように含有し、残部がFeおよび不可避的不純物からなる組成とし、
前記加熱の加熱温度を1150℃以上1350℃以下とし、前記仕上げ圧延の仕上げ圧延温度を850℃以上とし、前記冷却を仕上げ圧延終了後3秒以内に開始し、前記冷却の平均冷却速度を30℃/s以上とし、前記巻き取りの巻取り温度を500℃以上700℃以下とすることを特徴とする、伸びフランジ性に優れた高強度熱延鋼板の製造方法。
記
1.0 ≦ ([C]/12)/([Ti*]/48) ≦ 1.5 ・・・ (1)
但し、[Ti*]＝[Ti]−3.4×[N]
（[C]、[N]、[Ti]：各元素の含有量（質量％））
【００２６】
［１０］  前記［９］において、前記組成に加えてさらに、質量％でB ：0.003％以下を、下記(2)式を満足するように含有することを特徴とする、伸びフランジ性に優れた高強度熱延鋼板の製造方法。
記
2.21×[Mn]＋1.05×log(104×([B]＋0.0001))≧1.44 ・・・ (2)
（[Mn]、[B]：各元素の含有量（質量％））
【００２７】
［１１］  前記［９］または［１０］において、前記組成に加えてさらに、質量％でV：0.005％以上0.3％以下を含有することを特徴とする、伸びフランジ性に優れた高強度熱延鋼板の製造方法。
【００２８】
［１２］  前記［９］ないし［１１］のいずれかにおいて、前記組成に加えてさらに、質量％でW ：0.01％以上1.0％以下、Mo：0.01％以上0.5％以下のいずれか１種以上を含有することを特徴とする、伸びフランジ性に優れた高強度熱延鋼板の製造方法。
【００２９】
［１３］  前記［９］ないし［１２］のいずれかにおいて、前記組成に加えてさらに、質量％でSe、Te、Po、As、Bi、Ge、Pb、Ga、In、Tl、Zn、Cd、Hg、Ag、Au、Pd、Pt、Co、Rh、Ir、Ru、Os、Tc、Re、Ta、Be、Sr、REM、Ni、Cr、Sb、Cu、Sn、Mg、Caのうちの１種以上を合計で1.0％以下含有することを特徴とする、伸びフランジ性に優れた高強度熱延鋼板の製造方法。
【発明の効果】
【００３０】
本発明によると、自動車の構造部材等の使途に好適な、引張強さ：850MPa以上であり且つ伸びフランジ性に優れた高強度鋼板が得られ、自動車部材の軽量化や自動車部材成形を可能とする等、その効果は著しい。また、本発明によると、伸びフランジ性等の加工性を兼ね備えた引張強さ：850MPa以上の高強度熱延鋼板が得られることから、高強度熱延鋼板の更なる用途展開が可能となり、産業上格段の効果を奏する。
【発明を実施するための形態】
【００３１】
以下、本発明について詳細に説明する。
まず、本発明鋼板の組織および炭化物の限定理由について説明する。
本発明の熱延鋼板は、フェライト相の面積率が95％以上、該フェライト相の平均結晶粒径が10μm以下であり、前記フェライト相の結晶粒内の炭化物平均粒子径が10nm未満である組織を有する。
【００３２】
フェライト相の面積率：95％以上
熱延鋼板の金属組織は、加工性に優れたフェライト単相組織とすることが好ましい。先述のとおり、本発明では熱延鋼板のマトリックスであるフェライトの結晶粒内に微細な炭化物を析出させることで所望の鋼板強度を確保する。そのため、本発明では、鋼素材に添加したCを微細な炭化物として析出させる必要があるところ、セメンタイトのような粗大な炭化物が存在すると微細な炭化物を形成するC量が減じ、鋼板強度が低下する。更に、マトリックス（フェライト）とセメンタイトのような粗大な炭化物との界面ではミクロボイドが発生し易くなるため、伸びフランジ性が低下する。
【００３３】
以上の理由により、フェライト相の面積率が95％を下回ると、ミクロボイド発生による悪影響が顕在化して伸びフランジ性が劣化する、或いはフェライト結晶粒内の微細な炭化物の析出量が不足して所望の鋼板強度（引張強さ：850MPa）が得られない。したがって、本発明の熱延鋼板組織は実質的にフェライト単相、すなわちフェライト相の面積率を95％以上とする必要がある。好ましくは98％以上である。
【００３４】
なお、本発明の熱延鋼板において、鋼板中に含有され得るフェライト相以外の組織としては、セメンタイト、パーライト、ベイナイト相、マルテンサイト相等が挙げられる。これらの組織が、多量に鋼板中に存在すると鋼板特性（伸びフランジ性等）が低下する。そのため、これらの組織は極力低減することが好ましいが、鋼板の金属組織全体に対する合計面積率が5％以下であれば許容される。好ましくは2％以下である。
【００３５】
フェライト平均結晶粒径：10μm以下
フェライト平均結晶粒径が10μmを上回ると、結晶粒微細化強化による強化量が低下し、引張強さ850MPa以上の高強度熱延鋼板が得られなくなる。また、フェライト平均結晶粒径が10μmを上回ると、フェライト粒径が一定ではない混粒組織となるため、伸びフランジ成形時の変形挙動が鋼板内部で不均一となる。そして、この不均一な変形挙動はミクロボイド生成の原因となり、結果として鋼板の伸びフランジ性を低下させることとなる。そのため、フェライト平均結晶粒径を10μm以下とする。好ましくは6μm未満である。
【００３６】
フェライト結晶粒内の炭化物
上記のとおり、本発明の熱延鋼板では、伸びフランジ性に悪影響を及ぼす板厚中央部のMn偏析を抑制する目的で固溶強化元素であるMn含有量を低減するため、固溶強化による鋼板強度の向上化は期待できない。そこで、本発明の熱延鋼板では、強度を確保する上でフェライト相の結晶粒内に炭化物を微細析出させることが必須となる。本発明においてフェライト相の結晶粒内に炭化物を微細析出させる炭化物としては、Ti炭化物、或いは更にV炭化物、TiとW、Mo、Vを含む複合炭化物等が挙げられる。なお、これらの炭化物の多くは、熱延鋼板製造工程における仕上げ圧延終了後の冷却過程で、オーステナイト→フェライト変態と同時に相界面析出する炭化物である。
【００３７】
フェライト結晶粒内の炭化物平均粒子径：10nm未満
本発明鋼では前記したTi等の炭化物を微細に分散させることで強化を図っている。炭化物が粗大化すると、鋼板に変形が加わった際に生じる転位の運動を阻害する炭化物数が減じることから、炭化物が微細化するほど鋼板は高強度化する。引張強さ850MPa以上の高強度熱延鋼板を得るには、上記炭化物の平均粒子径を10nm未満とする必要がある。好ましくは6nm以下である。
【００３８】
次に、本発明熱延鋼板の成分組成の限定理由について説明する。なお、以下の成分組成を表す％は、特に断らない限り質量％（mass％）を意味するものとする。
C ：0.05％以上0.09％以下
Cは、Ti、或いは更にW、Mo、Vと結合し炭化物として鋼板中に微細分散する。すなわちCは、微細な炭化物を形成してフェライト組織を著しく強化させる元素であり、熱延鋼板を強化する上で必須の元素である。引張強さ850MPa以上の高強度熱延鋼板を得るには、C含有量を少なくとも0.05％以上とする必要がある。一方、後述するように本発明ではTiを多量に含有させるため、C含有量が0.09％を超えると、熱延鋼板を製造する工程の鋼素材（スラブ）再加熱時で粗大なTi炭化物を溶解しきれなくなり、最終的に得られる熱延鋼板に粗大なTi炭化物が残存してしまう。このように粗大なTi炭化物が残存すると、強度上昇に担う微細なTi炭化物の析出量が減少することで熱延鋼板の強度が急落するばかりか、粗大なTi炭化物とマトリックス界面でミクロボイドが生成し易くなり、鋼板の伸びフランジ性を劣化させることとなる。したがって、C含有量は0.05％以上0.09％以下とする。より望ましくは0.05％以上0.08％以下である。
【００３９】
Si：0.3％以下
Siは、延性（伸び）低下をもたらすことなく鋼板強度を向上させる有効な元素として、従来の高強度鋼板では積極的に含有されている。しかしながら、Siは、鋼板表面に濃化し易く、この濃化により鋼板表面が部分的に硬化する。そして、このように表面が部分的に硬化した鋼板では、伸びフランジ成形時に表面での硬化部と硬化部以外との界面で応力集中を引き起こす結果、該界面でミクロボイドが発生し易くなり、伸びフランジ性が低下する。したがって、本発明ではSi含有量を極力低減することが望ましいが、0.3％までは許容できるため、Si含有量の上限を0.3％とする。好ましくは0.1％以下である。なお、Si含有量は不純物レベルまで低減してもよい。
【００４０】
Mn：1.00％以下
Mn含有量は、本発明において、重要な要件のひとつである。Mnは、固溶強化元素であり、Siと同様、従来の高強度鋼板では積極的に含有されている。しかしながら、Mnは加工性を低下させる元素でもある。特に、Mnは、鋳造の際に不可避的に中心偏析を発生させ、この中心偏析部分は非常に硬質でありかつ延性に劣ることから鋼板の伸びフランジ成形時に偏析部と偏析しておらず硬化していない定常部分との界面で応力集中を引き起こし、伸びフランジ性を低下させる要因となる。そのため、本発明では、鋼板の伸びフランジ性を確保すべくMn含有量を低減し、1.00％以下とする必要がある。好ましくは0.85％以下である。
【００４１】
但し、Mn含有量を極端に低減するとフェライト変態温度（変態点）が上昇し、熱延鋼板製造時、仕上げ圧延終了後の冷却過程でオーステナイト→フェライト変態と同時に析出する炭化物が高温に晒されることとなる。そして、このように炭化物が高温に晒されると炭化物は短時間で粗大化するため、最終的に得られる熱延鋼板の強度が低下する。このような観点から、Mn含有量は0.01％以上とすることが好ましい。特に、鋼のオーステナイト→フェライト変態点を低下させる効果を有するBを含有させない場合には、Mn含有量を0.66％以上とすることが好ましい。
【００４２】
P：0.03％以下
Pは、粒界に偏析して鋼板の伸びフランジ成形時に粒界割れの起点となり、伸びフランジ性を劣化させる有害な元素であるため、極力低減することが好ましい。そこで、本発明では上記問題点を回避すべく、P含有量を0.03％以下とする。好ましくは0.02％以下である。
【００４３】
S ：0.007％以下
Sは、鋼中で介在物として存在する。この介在物は、鋼板の打ち抜き時に楔状に伸び変形が不均一となるため、伸びフランジ性に著しい悪影響をもたらす。したがって、本発明では、S含有量を極力低減することが好ましく、0.007％以下とする。好ましくは0.004％以下である。
【００４４】
Al：0.1％以下
Alは、脱酸剤として作用する元素である。このような効果を得るためには0.02％以上含有することが望ましいが、Al含有量が0.1％を越えると介在物による伸びフランジ性への悪影響が顕在化する。したがって、Al含有量は0.1％以下とする。好ましくは0.08％以下である。
【００４５】
N ：0.01％以下
Nは、製鋼の段階で炭化物形成元素であるTiと結合して粗大な窒化物を形成し、微細な炭化物の形成を阻害するため鋼板強度を著しく低下させる。また、粗大な窒化物は、ミクロボイド発生の原因となり、鋼板の伸びフランジ性も低下させる。したがってN含有量は極力低減することが好ましく、0.01％以下とする。好ましくは0.006％以下である。
【００４６】
Ti：0.18％以上0.25％以下
Tiは、Cと炭化物を形成し、鋼板の高強度化に寄与する元素である。所望の熱延鋼板強度（引張強さ：850MPa以上）を確保するためには、Ti含有量を少なくとも0.18％以上とする必要がある。一方、Ti含有量が0.25％を超えると、熱延鋼板を製造する際、熱間圧延前の鋼素材（スラブ）加熱時に粗大なTi炭化物が完全に溶解せず、最終的に得られる（巻取り後の）熱延鋼板に粗大なTi炭化物が残存する。そして、この粗大なTi炭化物は、ミクロボイド発生の原因となるため、鋼板の伸びフランジ性を低下させる。したがって、Ti含有量は0.18％以上0.25％以下とする。好ましくは0.19％以上0.23％以下である。
【００４７】
本発明の熱延鋼板は、C、N、Tiを、上記した範囲で且つ(1)式を満足するように含有する。
1.0 ≦ ([C]/12)/([Ti*]/48) ≦ 1.5 ・・・ (1)
但し、[Ti*]＝[Ti]−3.4×[N]
（[C]、[N]、[Ti]：各元素の含有量（質量％））
上記(1)式は、熱延鋼板の引張強さを850MPa以上とするために満足すべき要件であり、本発明において重要な指標である。
【００４８】
先述のとおり、本発明においては熱延鋼板中にTi炭化物を微細析出させることで所望の鋼板強度を確保する。ここで、Ti炭化物は、その平均粒子径が極めて小さい微細炭化物となる傾向が強いものの、鋼中に含まれるTiの原子濃度がCの原子濃度を超えると、Tiの炭化物析出能が急激に低下し、所望の熱延鋼板強度（引張強さ：850MPa以上）を確保することが困難となる。したがって、炭化物生成に寄与できるTiを「Ti*」とすると、本発明では、鋼素材に含まれるCの原子％（(Cの質量％)/12）を、Ti*の原子％（(Ti*の質量％)/48）以上にする必要がある。
【００４９】
また、後述のとおり本発明においては、鋼素材に所定量のTiを添加し、熱延前の加熱で鋼素材中の炭化物を溶解し、主に熱間圧延後の巻取り時にTi炭化物を析出させる。しかしながら、鋼素材に添加したTiの全量が炭化物生成に寄与するわけではなく、鋼素材に添加したTiの一部は、鋼板強度に寄与しない窒化物等の形成に消費される。巻取り温度よりも高温域では、Tiが炭化物よりも窒化物等を形成し易く、熱延鋼板の製造時、巻取り工程の前にTiが主に窒化物を形成するためである。そこで、上記組成を有する鋼素材について本発明者らが検討した結果、炭化物生成に寄与するTiであるTi*の量は、鋼素材に添加した全Ti量からTi窒化物の形成に消費されるTi量を差し引き、「[Ti]−3.4×[N]」で表現できることが明らかになった。
【００５０】
以上の理由により、本発明では、Cの原子％（[C]/12）を、Ti*（[Ti]−3.4×[N]）の原子％以上にする目的で、([C]/12)/([Ti*]/48)の値が1以上となるようにC、N、Tiの各元素を含有することとする。([C]/12)/([Ti*]/48)の値が1未満になると、フェライト結晶粒内に生成するTi炭化物の析出量が不十分となり、所望の熱延鋼板強度（引張強さ：850MPa以上）を得ることが困難となる。また、それに伴い炭化物の熱安定性が悪化し巻取工程時に炭化物が粗大化するため、所望の鋼板強度が得られなくなる。
【００５１】
一方、([C]/12)/([Ti*]/48)の値が1.5を超えると、鋼素材中に粗大なTi炭化物が生成し易くなる。そして、このような粗大なTi炭化物は、熱延鋼板の製造工程において、熱延前に鋼素材を加熱しても溶解せずに残存し、最終的に得られる熱延鋼板の強度低下の要因となる。
また、([C]/12)/([Ti*]/48)の値が1.5を超えると、鋼素材中のTi量に対するC量が過剰となる結果、セメンタイトが生成し易くなり、鋼板組織を実質的にフェライト単相組織とすることが困難となる。したがって、本発明では、([C]/12)/([Ti*]/48)の値が1.5以下となるようにC、N、Tiの各元素を含有することとする。好ましくは1.05以上1.48以下である。
【００５２】
以上が、本発明における基本成分であるが、上記した基本成分に加えてさらに(2)式を満足するようにB：0.003％以下を含有することができる。
B：0.003％以下
2.21×[Mn]＋1.05×log(104×([B]＋0.0001))≧1.44 ・・・ (2)
（[Mn]、[B]：各元素の含有量（質量％））
【００５３】
Tiを含有する鋼素材を用いて熱延鋼板の製造する場合において、熱延前に鋼素材を加熱して鋼素材中の炭化物を溶解すると、Ti炭化物は通常、熱延後の冷却過程でオーステナイト→フェライト変態と同時に相界面析出する。ここで、鋼素材のオーステナイト→フェライト変態温度が高いと、熱間圧延後、Tiの拡散速度が速い高温域でTi炭化物が析出することになるため、Ti炭化物が粗大化し易くなる。一方、オーステナイト→フェライト変態の温度（Ar3変態点）を巻取り温度範囲（すなわち、Ti拡散速度が遅い温度域）まで低温化すれば、Ti炭化物の粗大化を効果的に抑制することができる。
【００５４】
そこで、本発明においては、鋼のオーステナイト→フェライト変態を遅延させ、Ti炭化物の析出温度（Ar3変態点）を後述する巻取り温度範囲まで安定的に低温化する目的で、上記した組成に加えてさらに、B ：0.003％以下を含有することができる。Bは、鋼のオーステナイト→フェライト変態温度を低下させる元素であり、本発明では、Bを添加して鋼のオーステナイト→フェライト変態温度を下げることによって、Ti炭化物の微細化を図ることができる。このような効果を得るためには、B含有量を0.0003％以上とすることが好ましい。一方、B含有量が0.003％を超えると、フェライト粒界の形状が複雑化し、粗大なBNが析出することで伸びフランジ性が低下する。したがって、B含有量は0.003％以下とすることが好ましい。より好ましくは0.0005％以上0.002％以下である。
【００５５】
先述のとおり、本発明では、鋼板の加工性（特に伸びフランジ性）に悪影響を及ぼすMnの含有量を低減することが好ましい。しかしながら、Mnは鋼のオーステナイト→フェライト変態温度を低下させるうえで有効な元素でもあり、鋼板の加工性を重視してMn含有量を大幅に低減すると、鋼のオーステナイト→フェライト変態を遅延させてTi炭化物の析出温度（Ar3変態点）を後述する巻取り温度範囲まで安定的に低温化することが極めて困難となる。したがって、本発明において、鋼板の加工性（特に伸びフランジ性）を確保する目的でMn含有量を低減する場合には、Bを積極的に含有させることが好ましい。
【００５６】
また、上記の組成を有する鋼素材を用いて熱延鋼板を製造するに際し、鋼のオーステナイト→フェライト変態を遅延させてTi炭化物の析出温度（Ar3変態点）を後述する巻取り温度範囲（700℃以下）まで安定的に低温化する手段について本発明者らが検討した結果、(2)式（2.21×[Mn]＋1.05×log(104×([B]＋0.0001))≧1.44、但し[Mn]、[B]は各元素の含有量（質量％））を満足するようにMnとBの含有量を規定することが好ましいことを知見した。
【００５７】
(2)式の左辺（2.21×[Mn]＋1.05×log(104×([B]＋0.0001))において、Mn、Bそれぞれの係数は、鋼のオーステナイト→フェライト変態点調整能を反映している。そして、(2)式の左辺の値が1.44以上であると、鋼のオーステナイト→フェライト変態点が後述する巻取り温度以下（700℃以下）となり、Ti炭化物の粗大化を抑制できることとなる。(2)式から明らかであるように、Bを含有しない場合には、Mn含有量を0.66％以上とすることが好ましい。なお、Mnのみ、もしくはBのみでもオーステナイト→フェライト変態点を所望の温度域に調整可能であるが、より優れた伸びフランジ性を有する高強度熱延鋼板を得るためには、Mn含有量を0.4％以下にまで低減するとともに、Bを複合添加することが好ましい。
【００５８】
また、上記した基本成分に加えてさらに、V：0.005％以上0.3％以下を含有することができる。Vは、Cと結合して炭化物を形成し、或いはTiおよびCと結合して複合炭化物を形成し、熱延鋼板の更なる強化に寄与する元素である。このような効果を得るためには、V含有量を0.005％以上とすることが好ましい。一方、V含有量が0.3％を超えると、炭化物粗大化の原因となり、鋼板強度が低下するおそれがある。したがって、V含有量は0.005％以上0.3％以下とすることが好ましい。また、0.03％以上0.2％以下とすることがより好ましい。
【００５９】
また、上記した基本組成に加えてさらに、W ：0.01％以上1.0％以下、Mo：0.01％以上0.5％以下のいずれか１種以上を含有することができる。Vと同様にW、Moは、TiおよびCと結合して複合炭化物を形成し、熱延鋼板の更なる強化に寄与する元素である。このような効果を得るためには、W ：0.01％以上、Mo：0.01％以上とすることが好ましい。一方、W含有量が1.0％、Mo含有量が0.5％を超えると、熱延鋼板製造時、熱間圧延終了後の冷却工程に続くコイル巻取り時に鋼のオーステナイト→フェライト変態が完了せず、実質的にフェライト単相組織の熱延鋼板が得られなくなり、伸びフランジ性が低下する。したがって、W含有量は0.01％以上1.0％以下とすることが好ましく、Mo含有量は0.01％以上0.5％以下とすることが好ましい。また、W含有量は0.02％以上0.2％以下、Mo含有量は0.02％以上0.1％以下とすることがより好ましい。
【００６０】
また、前記基本成分に加えてさらに、Se、Te、Po、As、Bi、Ge、Pb、Ga、In、Tl、Zn、Cd、Hg、Ag、Au、Pd、Pt、Co、Rh、Ir、Ru、Os、Tc、Re、Ta、Be、Sr、REM、Ni、Cr、Sb、Cu、Sn、Mg、Caのいずれか１種以上を合計で1.0％以下含有してもよい。これら元素は、伸びフランジ性の観点から合計で1.0％までは許容できる。好ましくは合計で0.5％以下とする。上記以外の成分は、Feおよび不可避的不純物である。
【００６１】
引張強さ：850MPa以上1150MPa以下
自動車車体の軽量化には鋼板強度は大きい方が望ましい一方、鋼板強度が過剰に高くなると鋼板の加工性が低下し、自動車部材を所定形状に成形する際の加工が困難になる等、様々な支障をきたす。したがって、熱延鋼板の引張強さは850MPa以上1150MPa以下とする。
【００６２】
本発明の熱延鋼板は、後述する巻取り温度の上限である700℃までの加熱処理を施しても材質変動が小さい。そのため、鋼板に耐食性を付与する目的で、本発明の熱延鋼板にめっき処理を施し、その表面にめっき層を具えることができる。めっき処理における加熱温度は700℃以下でも製造可能であることから、本発明の熱延鋼板にめっき処理を施しても前記した本発明の効果を損なうことはない。めっき層の種類は特に問わず、電気めっき層、無電解めっき層のいずれも適用可能である。また、めっき層の合金成分も特に問わず、溶融亜鉛めっき層、合金化溶融亜鉛めっき層などが好適な例として挙げられるが、勿論、これらに限定されず従前公知のものがいずれも適用可能である。
【００６３】
次に、本発明の熱延鋼板の製造方法について説明する。
本発明は、上記した組成の鋼素材を加熱し、粗圧延と仕上げ圧延からなる熱間圧延を施し、仕上げ圧延終了後、冷却し、巻き取り、熱延鋼板とする。この際、前記加熱の加熱温度を1150℃以上1350℃以下とし、前記仕上げ圧延の仕上げ圧延温度を850℃以上とし、前記冷却を仕上げ圧延終了後3秒以内に開始し、前記冷却の平均冷却速度を30℃/s以上とし、前記巻き取りの巻取り温度を500℃以上700℃以下とすることを特徴とする。
【００６４】
本発明において、鋼の溶製方法は特に限定されず、転炉、電気炉等、公知の溶製方法を採用することができる。また、真空脱ガス炉にて2次精錬を行ってもよい。その後、生産性や品質上の問題から連続鋳造法により鋼素材とするのが好ましいが、造塊−分塊圧延法、薄スラブ連鋳法等、公知の鋳造方法でスラブとしても良い。なお、本発明においては、Mnを削減したことから700℃以上の絞り性（変形能）が良好であるため、連続鋳造による製造が容易となる。
【００６５】
鋼素材の加熱温度：1150℃以上1350℃以下
上記の如く得られた鋼素材（鋼スラブ）に、粗圧延および仕上げ圧延を施すが、本発明においては、粗圧延に先立ち鋼素材を加熱して実質的に均質なオーステナイト相とし、粗大な炭化物を溶解する必要がある。鋼素材の加熱温度が1150℃を下回ると、粗大なTi炭化物が溶解しないため、熱間圧延終了後の冷却・巻取り工程で微細分散する炭化物の量が減じることとなり、最終的に得られる熱延鋼板の強度が著しく低下する。一方、上記加熱温度が1350℃を上回ると、スケールが噛み込み、鋼板表面性状を悪化させる。
【００６６】
以上の理由により、鋼素材の加熱温度は1150℃以上1350℃以下とする。好ましくは1200℃以上1320℃以下である。但し、鋼素材に熱間圧延を施すに際し、鋳造後の鋼素材が1150℃以上1350℃以下の温度域にある場合、或いは鋼素材の炭化物が溶解し、しかもオーステナイト単相域の温度となっている場合には、鋼素材を加熱することなく直送圧延してもよい。なお、粗圧延条件については特に限定されない。
【００６７】
仕上げ圧延温度：850℃以上
仕上げ圧延温度が850℃を下回ると、仕上げ圧延中にフェライト変態が開始してフェライト粒が伸展された組織となるうえ、部分的にフェライト粒が成長した混粒組織となるため、熱延鋼板の伸びフランジ性が低下する。したがって、仕上げ圧延温度は850℃以上とする。好ましくは890℃以上である。なお、仕上げ圧延温度の上限は特に定めないが、仕上げ圧延温度は熱間圧延前の加熱温度と通板速度、鋼板板厚により、自ずと決定される。この観点から仕上げ圧延温度は実質的に980℃以下である。
【００６８】
仕上げ圧延終了後、強制冷却を開始するまでの時間：3s秒以内
仕上げ圧延直後の高温状態の鋼板においては、オーステナイト相に蓄積されたひずみエネルギーが大きいため、ひずみ誘起析出による炭化物が生じる。この炭化物は、高温で析出することから粗大化し易いため、ひずみ誘起析出が生じると微細な析出物が得られ難くなる。したがって、本発明では、ひずみ誘起析出を抑制する目的で熱間圧延終了後速やかに強制冷却を開始する必要があり、仕上げ圧延終了後、少なくとも3s以内に冷却を開始する。好ましくは2s以内である。
【００６９】
平均冷却速度：30℃/s以上
上記のとおり、仕上げ圧延終了後の鋼板の高温に維持される時間が長いほど、ひずみ誘起析出による炭化物の粗大化が進行し易くなる。また、本発明においては、所定の鋼組成に規定することでオーステナイト→フェライト変態を抑制しているものの、冷却速度が小さいと高温でフェライト変態が開始し、炭化物が粗大化し易くなる。そのため、仕上げ圧延後は急冷する必要があり、上記問題を回避するには30℃/s以上の平均冷却速度で冷却する必要がある。好ましくは50℃/s以上である。但し、仕上げ圧延終了後の冷却速度が過剰に大きくなると、巻取温度の制御が困難となることが懸念されるため、150℃/s以下とすることが好ましい。なお、平均冷却速度は、強制冷却開始から冷却停止までの平均冷却速度である。強制冷却停止後は空冷だけで鋼板は冷却されるので、冷却停止後、鋼板の温度はわずかしか低下せずに鋼板は巻き取られる。通常、冷却停止温度は、巻取り温度＋5〜10℃程度に設定される。
【００７０】
巻取り温度：500℃以上700℃以下
巻取り温度が500℃を下回ると十分な量の炭化物が得られず、鋼板強度が低下する。一方、巻取り温度が700℃を超えると、析出した炭化物が粗大化するため鋼板強度が低下する。したがって、巻取温度の範囲は500℃以上700℃以下とする。好ましくは550℃以上660℃以下である。
【００７１】
なお、熱間圧延した巻き取り後の熱延鋼板は、表面にスケールが付着した状態であっても、酸洗を行うことによりスケールを除去した状態であっても、その特性が変わることはなく、いずれの状態においても前記した優れた特性を発現する。また、本発明では、巻き取り後の熱延鋼板にめっき処理を施して、熱延鋼板表面にめっき層を形成してもよい。
めっき処理の種類は特に問わず、電気めっき処理、無電解めっき処理のいずれも適用可能である。例えば、めっき処理として溶融亜鉛めっき処理を施して溶融亜鉛めっき層を形成することができる。或いは、上記溶融亜鉛めっき処理後、更に合金化処理を施して合金化溶融亜鉛めっき層を形成してもよい。また、溶融めっきには亜鉛の他に、アルミもしくはアルミ合金等、その他の金属や合金をめっきすることもできる。
【００７２】
本発明により得られる熱延鋼板は、700℃以下までの温度域であれば析出物の状態が変わることはない。そのため、例えば焼鈍温度を700℃以下とした連続めっきラインに通板させることができる。めっき層の付着方法としては、例えば、めっき浴に鋼板を浸漬して引き上げる方法などが挙げられる。合金化処理方法としては、例えば、めっき処理後にガス炉など、鋼板表面を加熱することができる炉内で行う方法などが挙げられる。
【実施例】
【００７３】
表１に示す組成を有する肉厚250mmのスラブ（鋼素材）に、表２に示す熱延条件で板厚1.2〜3.2mmの熱延鋼板とした。なお、表２に記載の冷却速度は、強制冷却開始から冷却停止までの平均冷却速度である。また、得られた熱延鋼板の一部に対しては、焼鈍温度700℃の溶融亜鉛めっきラインに通板し、その後、460℃のめっき浴（めっき組成：Zn-0.13mass％Al）に浸漬し、溶融亜鉛めっき材（GI材）とした。また、一部の溶融亜鉛めっき材（GI材）に対しては、溶融亜鉛めっきライン通板、めっき浴浸漬に次いで530℃で合金化処理を施してめっき材（GA材）とした。めっき付着量はGI材、GA材ともに片面当たり45g/m2とした。
なお、鋼板No.3〜7、20〜25を除き、巻き取りまでの冷却中にオーステナイトからフェライトへの変態は生じていないことを、別途確認している。
【００７４】
【表１】
0005884472.tif 000002
【００７５】
【表２】
0005884472.tif 000003
【００７６】
上記により得られた熱延鋼板（熱延鋼板、GI材、GA材）から試験片を採取し、組織観察、引張試験、穴拡げ試験を行い、フェライト相の面積率、フェライト相以外の組織の種類および面積率、フェライト相の平均結晶粒径、炭化物の平均粒子径、降伏強度、引張強さ、伸び、穴拡げ率（伸びフランジ性）を求めた。試験方法は次のとおりとした。
【００７７】
（i）組織観察
フェライト相の面積率は以下の手法により評価した。圧延方向に平行な断面の板厚中心部について、5％ナイタールによる腐食現出組織を走査型光学顕微鏡で400倍に拡大して10視野分撮影した。フェライト相は粒内に腐食痕やセメンタイトが観察されない形態を有する組織である。また、ポリゴナルフェライト、ベイニティックフェライト、アシキュラーフェライトおよびグラニュラーフェライトをフェライトとして面積率や粒径を求めた。フェライト相の面積率は、画像解析によりフェライト相とベイナイトやマルテンサイト等のフェライト相以外とを分離し、観察視野に対するフェライト相の面積率によって求めた。このとき、線状の形態として観察される粒界はフェライト相の一部として計上した。
フェライト相の平均結晶粒径は、上記の代表的な写真3枚について水平線および垂直線をそれぞれ3本ずつ引きASTM E 112-10に準拠した切断法によって求め、最終的に3枚の平均値を表３に記した。
フェライト相の結晶粒内の炭化物の平均粒子径は、得られた熱延鋼板の板厚中央部から薄膜法によってサンプルを作製し、透過型電子顕微鏡（倍率：135000倍）で観察を行い、100点以上の析出物粒子径の平均によって求めた。この析出物粒子径を算出する上で、粒子径が1.0μmより大きい粗大なセメンタイトや窒化物は含まないものとした。
【００７８】
（ii）引張試験
得られた熱延鋼板から圧延方向と垂直方向にJIS13号B引張試験片を作製し、JIS Z 2241(2011)の規定に準拠した引張試験を5回行い、平均の降伏強度(YS)、引張強さ(TS)、全伸び(El)を求めた。引張試験のクロスヘッドスピードは10mm/minとした。
【００７９】
（iii）穴拡げ試験（伸びフランジ性評価）
得られた熱延鋼板からサンプルを採取して穴拡げ試験を行い、伸びフランジ性評価を行った。試験条件は日本鉄鋼連盟規格(T1001-1996)に準拠し、100W×100L mmのサンプル中央にクリアランス12％とした直径10mmの打抜加工を行い、頂角60°の円錐台のポンチを用いた。また、各サンプルについて5回繰り返し試験を行い、次式で算出される穴広げ率（λ）の平均値を求めた。なお、次式において「試験後孔径」は、打抜加工によって得られた初期孔径（直径10mm）に円錐台のポンチを挿入し、該孔を押し広げ、亀裂が熱延鋼板（試験片）を貫通したときの孔の径である。
（穴広げ率λ％）＝（試験後孔径−初期孔径）/（初期孔径）×100
得られた結果を表３に示す。
【００８０】
【表３】
0005884472.tif 000004
【００８１】
本発明例（鋼板No.1,2,8〜19）はいずれも、引張強さTS：850MPa以上、1150MPa以下であり且つ優れた伸びフランジ性を有し、強度と加工性を兼備した熱延鋼板となっている。また、本発明例の熱延鋼板では、Mn含有量が少ないほど、より優れた伸びフランジ性を有することがわかる。一方、本発明の範囲を外れる比較例（鋼板No.3〜7,20〜25）は、所定の高強度が確保できていないか、十分な穴拡げ率が得られていない。